Patent KR-102595518-B1 (KR)
Inventor: MOON KYOUNG WOONG
IPC: B32B21/04
Filed: 2022-09-19
Granted: 2023-10-31
Abstract: 본 발명은 무늬목단판, 접착제층, 코어보드를 프레스 등으로 선합한 후 시즈닝공정을 거쳐 형성된 메인보드를 형성한 후 상기 메인보드의 상면에 다양한 색상을 연출하기 위한 조색된 착색수지를 도장하거나 또는 표면 보호, 내구성 향상을 위해 보호층지를 결합하여 보드를 제조함으로서 원목의 질감과 색상을 유지하면서 내스크래치성, 내마모성, 내열성, 내한성, 내산성, 내수성, 눌림강도, 치수변화, 방염 등의 물성을 향상시키면서 제조원가의 절감 및 하자 발생시 비용의 절감이 가능하여 제품의 품질 안정성을 갖게 한 인테리어용 보드 및 그 제조방법에 관한 것으로서, 본 발명의 구체적인 해결적 수단은, "무늬목단판(101) 하부에 접착제층(102)을 두고 상기 접착제층(102) 하부에 코어보드(100)를 순차적으로 적층하여 준비하는 준비단계(S10)와 상기 준비단계(S10)로 적층된 무늬목단판(101), 접착제층(102), 코어보드(100)를 상하 프레스를 이용하여 가압 접착하여 메인보드(10)를 형성하는 가압단계(S20)와 상기 메인보드(10)를 실온에서 하절기는 72시간 이상, 동절기는 48시간 이상 냉각하는 양생 시즈닝 단계(S30)와 상기 양생 시즈닝단계(S30)을 거친 메인보드(10) 표면의 평활도 및 이물질 제거 등 오염을 제거함과 동시에 표면의 미세한 질감을 구현하는 표면 연마단계(S40)와 상기 표면 연마단계(S40)을 거친 메인보드(10) 상면에 조색된 착색수지(50)를 착색 도장단계(S50)와 상기 착색 도장된 메인보드(10)를 적외선 방식 또는 열풍건조방식중 어느 하나를 선택하여 완전 건조 또는 반 건조를 위한 건조단계(S60)와 상기 건조단계(S60)를 거친 메인보드(10)의 상면에 보호층지(103)를 부착하는 보호층지 부착단계(S70)와 상기 메인보드(10) 하면에 후면층지(105)를 부착하는 후면층지 부착단계(S80)와 상하 프레스를 이용하여 최종적으로 가압하는 최종 가압단계(S90)를 포함하고, 상기 코어보드(100)는 파티클보드(Particle Board), 스트랜드 보드(OSB : Oriented Stand Board), 웨이퍼보드(Wafer Board), 합성수지보드(Synthetic Resine Board), 무기질 보드(Mineral Board)중 어느 하나 이상으로 구성되는 것을 포함하며, 상기 도장단계(S50)에서 사용되는 도료는 레진(Resin) 40~78.7중량%, 모노머(Monomer) 5~30중량%, 광개시제 2~7 중량%, 증량제 0.3~2 중량%, 증류수 5~7 중량%, 안료 5~10 중량%, 소광제 4 중량%를 포함하고, 상기 접착제층(102)에 사용되는 접착제는 비닐 아세테이트 폴리머(Vinyl Acetate Polymer) 41.5중량%와 물 54.1 중량%와 폴리비닐 알콜(Polyvinyl Alcohol) 4.0 중량%와, 폴리옥시에칠렌( Polyoxyethylene)과 노닐페놀 에테르(Nonylphenol ether)을 혼합한 혼합물 0.2 중량%와, 초산나트륨(sodium acetate) 0.1 중량%와, 과황산암모늄 (ammoniumpersulfate) 0.1 중량%가 혼합되어 이루어진 것을 포함하며, 상기 표면 연마단계(S40)에서는 입도 180 # 연마사로 메인보드(10)의 무늬목단판(101)의 천연 무늬와 역방향으로 1차 브러슁 한 다음, 입도 120 #  스틸 브러쉬로 메인보드(10)의 무늬목단판(101)의 천연 무늬와 정방향으로 2차 브러슁하고,  입도 80 # 연마사로 재차 메인보드(10)의 무늬목단판(101)의 천연 무늬와 역방향으로 3차 브러슁하고, 입도 180 # 연마사로 메인보드(10)의 무늬목단판(101)의 천연 무늬와 정방향으로 4차 브러슁하여 표면의 미세한 질감을 부여하는 것을 포함하는  인테리어용 보드 제조방법과, 상기 가압단계(S20)는, 열압 프레스방식, 냉압 프레스방식, 미열압 프레스방식중 어느 하나를 선택하며, 상기 열압 프레스방식은 상기 접착제층(102)에서 사용되는 접착제는 PVAc계, 요소멜라민혼합계중 어느 하나를 사용하며 온도 120 ~ 140℃, 압력 4 ~ 12kg/cm 2 , 시간 30 ~ 120초 조건으로 가압 접착하며, 상기 냉압 프레스방식은 상기 접착제층(102)에서 사용되는 접착제는 PVAc계, EVA계 중 어느 하나를 사용하며 온도 10 ~ 30℃, 압력 6 ~ 20kg/cm 2 , 시간 20 ~ 60분 조건으로 가압 접착하며, 상기 미열압 프레스방식은 상기 접착제층(102)에서 사용되는 접착제는 PVAc계, EVA계, 방염 EVA계 중 어느 하나를 사용하며 온도 40 ~ 100℃, 압력 4 ~ 12kg/cm 2 , 시간 30 ~ 900초 조건으로 가압 접착하는 것을 포함하는 인테리어용 보드 제조방법과, 상기 최종 가압단계(S90)는, 열압프레스와 경면판 사이에 쿠션패드를 고정 삽입하여 형성된 상부프레스를 형성하고 열압프레스와 경면판 사이에 쿠션패드를 고정 삽입하여 형성된 하부프레스를 형성한 다음 상기 하부프레스 상면에 보호층지(103), 무늬목단판(101), 접착제층(102), 코어보드(100)을 적층한 후 상부프레스의 경면판의 온도 120 ~ 180℃, 하부프레스의 경면판의 온도 80 ~180℃, 성형시간 30 ~ 300초간 가압하여 성형하는 것을 포함하는 인테리어용 보드 제조방법과, 상기 코어보드(100) 하부에 후면층지(105)를 적층하는 것을 포함하는 인테리어용 보드 제조방법과, 상기 후면층지(105)는 메인보드(10)의 평탄도와 치수안정성을 향상시키기 위한 것으로서, 크라프트지, 멜라민 오버레이지, 코르크, 집성무늬목, 천연무늬목, 쿠션시트중 어느 하나인 것을 포함하는 인테리어용 보드 제조방법과, 상기 상부프레스의 경면판 표면은 유/무광, 반광. 엠보중 어느 하나가 형성되어 있는 것을 포함하는 인테리어용 보드 제조방법과, 상기 상부프레스의 경면판 표면에 형성된 엠보는 목무늬, 돌무늬, 가죽무늬, 패브릭무늬, 입체무늬중 어느 하나가 형성되어 있는 것을 포함하는 인테리어용 보드 제조방법과, 상기 후면층지(105) 하부에는 중밀도 섬유판(MDF : Medium Density Fiberboard), 고밀도 섬유판(HDF : High Density Fiberboard), 합판(Plywood), 파티클보드(Particle Board), 스트랜드 보드(OSB : Oriented Stand Board), 웨이퍼보드(Wafer Board), 합성수지보드(Synthetic Resine Board), 무기질 보드(Mineral Board)중 어느 하나 이상으로 이루어진 복합보드(20)가 결합된 것을 포함하는 인테리어용 보드 제조방법과, 상기 제조방법에 의해 제조된 것을 포함하는 인테리어용 보드"를 그 구성적 특징으로 하며,  상기와 같이 구성된 본 발명은 합판 상면에 접착제를 도포하고 무늬목 단판을 프레스 등으로 선합한 후 시즈닝공정을 거쳐 형성된 미장합판을 형성한 후 상기 미장합판의 상면에 구비된 상기 무늬목 단판에 또 다른 무늬목 단판을 접착제를 이용하여 결합하는 공정을 2회이상 반복하여 형성하여 화장합판을 형성하고 상기 화장합판을 재단, 도장 공정을 거쳐 내장재를 제조함으로서 제조원가의 절감 및 내구성 향상으로 인하여 찍힘과 긁힘, 치수변화에 따른 하자 발생시 비용의 절감이 가능하여 제품의 품질 안정성을 갖는 효과를 발휘하며, 또한, 내알칼리성의 취약성을 극복하여 땀, 인체 유분 등으로 장기 사용시 변색되지 아니하며, 목재 표면의 거칠음 현상을 해결하였고 내마모성이 강한 효과를 발휘하는 것이다.